(57)【特許請求の範囲】
【請求項１】
シリコン基材にＣＶＤ法によりＳｉＣ膜を被覆した半導体製造装置用部材であって、基材とＳｉＣ膜の界面にＳｉＣ膜が基材中に突出してなる凹凸が形成され、ＳｉＣ膜の厚さが１０〜１２０μｍで、基材の厚さに対するＳｉＣ膜の厚さの比が０．０１〜０．１６であることを特徴とする炭化珪素質半導体製造装置用部材。
【請求項２】
前記シリコン基材がシリコン結晶体からなることを特徴とする請求項１記載の炭化珪素質半導体製造装置用部材。
【請求項３】
シリコン基材にＣＶＤ反応装置内でＣＶＤ法によりＳｉＣ膜を形成するに際し、該反応装置内を減圧下で７００〜１２００℃の温度に加熱した後、該温度域において不活性ガスを導入して、不活性ガス雰囲気を保持しながらＣＶＤ反応温度とし、その後、シリコン含有反応ガスをキャリアガスと共に導入して気相熱分解し、前記基材にＳｉＣ膜を被覆することを特徴とする炭化珪素質半導体製造装置用部材の製造方法。
【発明の詳細な説明】
【０００１】
【発明の属する技術分野】
本発明は、シリコン基材にＳｉＣ膜を被覆した半導体製造装置用部材およびその製造方法の改良に関する。
【０００２】
【従来の技術】
半導体製造における熱処理工程、拡散、酸化、ＬＰＣＶＤ工程、エピタキシャル工程おいては、サセプタ、ダミーウエハ、ボート、チューブなどの基材として、従来、石英ガラスが使用されていたが、シリコンウエハの大形化に伴い、石英ガラスでは熱変形したり、酸洗浄により失透劣化するなどの問題が生じるようになったことから、優れた耐食性、耐熱性そなえているＳｉＣ焼結体が半導体製造用の治具として実用化されるようになったが、ＳｉＣ焼結体は、その内部に気孔を有するため、酸洗浄後の乾燥が十分でないと破壊するなどの問題点があり、脱ガス工程に長時間を要するという難点もあることから、気孔を埋めるために、Ｓｉを含浸したＳｉ含浸焼結ＳｉＣ材が提案された。
【０００３】
Ｓｉ含浸焼結ＳｉＣ材におけるＳｉの含浸は、内部の気孔を無くして焼結ＳｉＣを緻密化することを目的とするものであるが、このままでは、耐酸化性、耐熱衝撃性、耐食性を要求される半導体製造装置用の各種部材に適用したり、高温、高純度雰囲気下で使用するには問題があるため、Ｓｉ含浸焼結ＳｉＣ材を基材として、その表面にＣＶＤ法によりＳｉＣ膜を被覆する手法が提案された。
【０００４】
この基材はＣＶＤ−ＳｉＣと近似する熱膨張係数をそなえ、基材とＣＶＤ−ＳｉＣ膜との密着性が良好となる反面、基材には不純物の含有が避けられず、この不純物がＳｉＣ膜を通過して拡散し、半導体を汚染するという問題があり、この問題を避けるために、高純度材質のシリコンを基材として、シリコン基材にＣＶＤ法によりＳｉＣ膜を形成する方法が提案されている（特開平８−３１９１８６号公報、特開平１０−９７９６０号公報など）。
【０００５】
このようなＣＶＤ−ＳｉＣ被覆部材を半導体製造の熱処理工程において使用した場合、酸化物や付着物の形成があるため、使用毎に部材を酸洗浄することが必要となる。ＣＶＤ−ＳｉＣ膜は、一般には酸洗浄で溶出することがない耐食性を有するが、製造現場においては繰り返しの酸洗浄操作によりＳｉＣ膜が僅かづつ取り除かれることが経験されている。
【０００６】
シリコン基材にＣＶＤ法によりＳｉＣ膜を形成する方法においては、シリコン基材とＣＶＤ−ＳｉＣ膜との熱膨張率に差があるため、密着性に難点があり、その対策として、基材表面を酸素含有ＣＶＤ−ＳｉＣ膜で被覆し、この酸素含有ＳｉＣ膜の酸素濃度が膜表面から基材方向に連続的または段階的に増加するようにする手法が提案されている（特開平８−３１９１８６号公報）が、耐食性の高い酸素濃度の少ないＳｉＣ膜は１０μｍ程度の薄いものであるため、繰り返しの酸洗浄操作によってＳｉＣ膜が僅かづつ取り除かれて、酸素濃度の高い皮膜が現出すると、熱処理工程や酸洗浄でのＳｉＣ膜の消耗が急速に進行するという不具合がある。
【０００７】
また、炭化珪素膜との結合力を強くするために、基材の表面にシリカ層や窒化ケイ素層を形成する手法も提案されている（特開平１０−９７９６０号公報）が、この手法においても、繰り返しの酸洗浄操作によってＳｉＣ膜が僅かづつ取り除かれて、耐食性の劣るシリカ層や窒化ケイ素層が現出したとたんに、熱処理工程や酸洗浄でのＳｉＣ膜の消耗が急速に進行する。
【０００８】
シリコン基材にＣＶＤ法によりＳｉＣ膜を形成する方法における上記従来の問題点を解消するために、基材表面に高い密着性をもって直接ＣＶＤ−ＳｉＣ膜を形成させることを目的として、ＣＶＤ法による成膜工程について、種々の観点から実験、検討を重ねた結果、ＣＶＤ−ＳｉＣ膜形成のための反応ガスを導入するに先立って、特定の温度、圧力条件下で不活性ガスを導入して、雰囲気を不活性ガス雰囲気とするのが有効であり、この方法によって、密着性に優れたＳｉＣ膜が形成でき、膜の性状もきわめて優れたものとなることを見出した。
【０００９】
【発明が解決しようとする課題】
本発明は、上記の知見に基づき、さらに検討を加えた結果としてなされたものであり、その目的は、耐薬品性などの耐食性に優れ、基材との結合力が高く熱衝撃性が良好であり、高比強度を有し、また膜表面の粗さが小さく仕上げ加工を省略することを可能とする炭化珪素質半導体製造装置用部材およびその製造方法を提供することにある。
【００１０】
【課題を解決するための手段】
上記の目的を達成するための本発明の請求項１による炭化珪素質半導体製造装置用部材は、シリコン基材にＣＶＤ法によりＳｉＣ膜を被覆した半導体製造装置用部材であって、基材とＳｉＣ膜の界面にＳｉＣ膜が基材中に突出してなる凹凸が形成され、ＳｉＣ膜の厚さが１０〜１２０μｍで、基材の厚さに対するＳｉＣ膜の厚さの比が０．０１〜０．１６であることを特徴とする。
【００１１】
請求項２による炭化珪素質半導体製造装置用部材は、請求項１において、前記シリコン基材がシリコン結晶体からなることを特徴とする。
【００１３】
また、請求項３による炭化珪素質半導体製造装置用部材の製造方法は、シリコン基材にＣＶＤ反応装置内でＣＶＤ法によりＳｉＣ膜を形成するに際し、該反応装置内を減圧下で７００〜１２００℃の温度に加熱した後、該温度域において不活性ガスを導入して、不活性ガス雰囲気を保持しながらＣＶＤ反応温度とし、その後、シリコン含有反応ガスをキャリアガスと共に導入して気相熱分解し、前記基材にＳｉＣ膜を被覆することを特徴とする。
【００１４】
【発明の実施の形態】
本発明において用いるシリコン基材としては、ＣＺ法などにより得られる単結晶シリコン、溶融Ｓｉを固化した多結晶シリコンなどのシリコン結晶体、Ｓｉ粉末を焼結してなる焼結シリコンが好適である。
【００１５】
基材は、機械加工などにより使用形状に応じた形状に成形し、酸洗浄などで表面の不純物を除去し、さらに、塩酸、硫酸、硝酸、フッ酸などを用いて液相または気相にて洗浄する高純度処理を施す。
【００１６】
基材に対するＣＶＤ法によるＳｉＣ膜の形成は、公知のＣＶＤ反応装置、すなわち、反応炉（反応容器）の内部または外部に、反応室を加熱するためのヒータなどからなる加熱装置を配設し、反応炉に原料ガスおよびキャリアガスを導入するためのガス導入管を配管し、反応炉内を排気するための排気口を設けた装置が使用される。
【００１７】
本発明は、基材にＣＶＤ反応炉内でＣＶＤ法によりＳｉＣ膜を形成するに際し、該反応装置内にＳｉＣ膜形成のための反応ガスを導入するに先立って、原料ガス導入のためのキャリアガスとは異なる不活性ガスにて、反応装置内の雰囲気を不活性ガス雰囲気とすることを特徴とする。好ましくは、ＣＶＤ反応装置内に基材をセットし、炉内を排気した後、反応装置内を減圧下（実質的には真空下）で、基材を７００〜１２００℃、好ましくは１０５０〜１１５０℃の温度に加熱した後、この温度域で不活性ガス（ヘリウム（Ｈｅ）ガス、ネオン（Ｎｅ）ガス、アルゴン（Ａｒ）ガスなどの希ガス、窒素（Ｎ2 ）ガスまたはこれらの混合ガスなど）を導入して常圧雰囲気に置換する。
【００１８】
窒素ガスを用いた場合は、１３００℃を越える温度域においてはシリコン基材の表面に窒化膜が形成されるが、上記の温度範囲では窒化膜の形成はなく、ヘリウムガス、ネオンガス、アルゴンガスなどの希ガスを使用した場合と同様、シリコン基材の表面に直接ＣＶＤ−ＳｉＣ膜が形成される。
【００１９】
減圧下での昇温により、基材に吸着した水分、有機物、微量の塩化物などが除去される。不活性ガスの導入温度は、減圧下でＳｉが蒸発せず、且つ基材表面の不純物を熱的にエッチングする効果のある温度であり、上記の７００〜１２００℃が好ましく、さらに好ましくは１０５０〜１１５０℃である。
【００２０】
不活性ガスの導入温度が高くなると、表面のＳｉが蒸発し、ＳｉＣ膜を被覆しても基材内部に気孔が残留して、被覆ＳｉＣ膜が剥離し易く耐熱衝撃性が低下する。導入温度が低くなると、ＣＶＤ−ＳｉＣ膜の形成前に基材の表面に繊維状物が生成し、ＳｉＣ膜の表面に突起が生じ易くなり、使用中に突起部の脱落に起因するトラブルが生じるおそれがある。
【００２１】
不活性ガスを導入して常圧雰囲気に置換した後、このガス雰囲気を保持しながらＣＶＤ反応に必要な温度まで昇温し、公知の方法に従って、シリコン含有反応ガス（原料ガス）をキャリアガス（水素ガス、ヘリウム（Ｈｅ）ガス、アルゴン（Ａｒ）ガスなどを使用することができるが、一般的に水素ガスが使用され、原料ガスとキャリアガスとのモル比率は５〜１５ｍｏｌ％）と共に導入して気相熱分解し、シリコン基材にＳｉＣ膜を被覆する。ＣＶＤ反応温度まで昇温する際、不活性ガス雰囲気を保持することにより、基材表面での凹凸や繊維状物の成長が抑制され、面粗さを小さくすることが可能となり仕上げ加工が不要とすることができるという利点がある。
【００２２】
つぎに、一成分シリコン含有原料系の場合には、原料ガスとして、メチルトリクロロシラン、トリクロロフェニルシラン、ジクロロメチルシラン、ジクロロジメチルシラン、クロロトリメチルシランなどの有機珪素化合物を導入して気相蒸着させＳｉＣ膜を形成する。二成分シリコン含有原料系の場合には、四塩化珪素などのモノシランなどのＳｉ源と、メタン、プロパンなどのＣ源を反応させることにより気相蒸着させＳｉＣ膜を形成する。
【００２３】
反応温度は、１０５０〜１２００℃が好ましく、１０５０℃未満ではＳｉＣの生成が少なく、１２００℃を越えると、Ｓｉの熱揮散が生じ、ＳｉＣ膜と基材との密着性が低下する。反応圧力は、６．７ｋＰａ〜０．１ＭＰａ（常圧）（５０〜７６０Ｔｏｒｒ）が好ましく、６．７ｋＰａ未満では、成膜速度が小さく、反応時間が長くなりコスト高となる。０．１ＭＰａを越えると、炉にリークが生じた場合、ガスが炉外に漏れ危険である。
【００２４】
ＣＶＤ法により形成するＳｉＣ膜の厚さは１０〜１２０μｍが好ましく、１０μｍ未満では、ＳｉＣ膜自体が消耗を受けるため寿命が短くなるおそれがあり、１２０μｍを越えると、ＳｉＣ膜が剥離し易くなる。さらに、シリコン基材の厚さに対するＣＶＤ−ＳｉＣ膜の厚さの比（ＳｉＣ膜厚／基材厚）を０．０５〜０．１６とすることにより、基材とＳｉＣ膜との強度バランスが保たれ、部材の反りが±５０μｍ以内に抑制できる。
【００２５】
上記の工程に従ってＣＶＤ−ＳｉＣを成膜した場合、シリコン基材とＳｉＣ膜の界面にＳｉＣ膜が基材中に突出してなる凹凸が形成され、基材とＳｉＣ膜との結合力が大きくなって、密着性に優れ、使用時の熱サイクルでクラックや剥離が抑制される。前記凹凸の形態は、図１〜３に示すように、シリコン基材とＳｉＣ膜の界面において、ＳｉＣ膜の一部が０．５〜１．５μｍの深さでＳｉ基材中に突出して凹凸を形成するもので、この凹凸による楔効果によって、シリコン基材とＳｉＣ膜との結合が強固となる。
【００２６】
【実施例】
以下、本発明の実施例を比較例と対比して説明し、その効果を実証する。なお、これらの実施例は本発明の一実施態様を示すものであり、本発明はこれらに限定されるものではない。
【００２７】
実施例１〜４
直径２００ｍｍ、厚さ０．５ｍｍのシリコン単結晶の円盤を基材として、これをＣＶＤ反応装置の反応管内にセットし、装置内の空気を排気し、減圧下（実質的には真空）において、基材を１１００〜１２００℃の温度に加熱した。ついで、この温度域で各種希ガス、窒素（Ｎ2 ）ガスを導入して常圧（０．１ＭＰａ）とし、これらのガス雰囲気に置換した。
【００２８】
上記のガス雰囲気を保持したままＣＶＤ反応温度に加熱し、原料ガスとしてメチルトリクロロシラン、キャリアガスとして水素ガスを使用し、これらの混合ガスを２００ｌ／分の流量で反応管内に導入し、基材の表面に厚さ１０〜７５μｍのＳｉＣ膜を成膜した。
【００２９】
原料（メチルトリクロロシラン）濃度、反応圧力、反応温度を表１に示すように変化させて、ＣＶＤ−ＳｉＣ膜の物理特性を調整し、得られた炭化珪素被覆シリコン基材（試験材）について、以下の方法により曲げ強度、耐熱衝撃性、光透過性、耐食性を評価した。結果を表２に示す。
【００３０】
曲げ強度：試験材から、長さ４０ｍｍ、巾４ｍｍ、厚さ（ＳｉＣ膜を被覆した炭化珪素被覆シリコン基材の全厚）０．５ｍｍの短冊状の試験片を採取し、３点曲げを行った。
耐熱衝撃性：１２００℃に加熱した炉内に、試験材を投入して、１２００℃の温度に１０分間保持した後、炉から大気中に取り出して１０分間で室温まで冷却する熱サイクル試験を１０回繰り返し行って、ＳｉＣ膜のクラック発生の有無を観察した。
【００３１】
光透過性：（株）島津製作所製分光光度計（ＵＶ−３１００ＰＣ）により、波長１μｍおよび３μｍの光透過率を測定した。
耐食性：ＨＮＯ3 ：ＨＦをＯ．６５：０．３５の割合で混合調製したフッ硝酸水溶液中に常温で１４時間浸漬して重量減少率｛（試験前重量−試験後重量）／（試験前重量）｝×１００％を測定した。
【００３２】
表１〜２にみられるように、本発明に従う実施例１〜４はいずれも、熱サイクル試験でのクラック発生が無く耐熱衝撃性に優れ、耐食性試験においては重量変化が無く、光透過率は波長１μｍおよび３μｍにおいて、いずれも０．３％以下であった。
【００３３】
【表１】
0004556090.tif 000002
【００３４】
【表２】
0004556090.tif 000003
【００３５】
比較例１〜５
実施例と同様、直径２００ｍｍ、厚さ０．５ｍｍのシリコン単結晶の円盤を基材として、これをＣＶＤ反応装置の反応管内にセットし、装置内の空気を排気し、減圧下（実質的には真空）において、基材を１１００〜１２００℃の温度に加熱した。ついで、この温度域で各種希ガス、窒素（Ｎ2 ）ガスを導入して常圧（０．１ＭＰａ）とし、これらのガス雰囲気に置換した。
【００３６】
上記のガス雰囲気を保持したままＣＶＤ反応温度に加熱し、実施例と同様、原料ガスとしてメチルトリクロロシラン、キャリアガスとして水素ガスを使用し、これらの混合ガスを２００ｌ／分の流量で反応管内に導入し、基材の表面に厚さ２〜２０８μｍのＳｉＣ膜を成膜した。
【００３７】
原料（メチルトリクロロシラン）濃度、反応圧力、反応温度を表３に示すように変化させて、ＣＶＤ−ＳｉＣ膜の物理特性を調整し、得られた炭化珪素被覆シリコン基材（比較例１〜４）および基材として用いたシリコン単結晶（比較例５）を試験材として、実施例と同一の方法により曲げ強度、耐熱衝撃性、光透過性、耐食性を評価した。結果を表４に示す。
【００３８】
【表３】
0004556090.tif 000004
【００３９】
【表４】
0004556090.tif 000005
【００４０】
表３〜４に示すように、比較例１〜２は、ＳｉＣ膜厚と基材厚の比が大きいため、耐熱衝撃性評価における熱サイクル中に、Ｓｉ部分に発生する熱応力が大きくなってＳｉ部分から破壊が生じ、１回目の冷却時にクラックが発生した。
【００４１】
比較例３〜４は、ＳｉＣ膜厚と基材厚の比が小さくため、耐熱衝撃性評価における熱サイクル中に、ＳｉＣ部分に発生する熱応力が大きくなってＳｉＣ部分から破壊が生じ、１回目の冷却時にクラックが発生した。比較例３は耐食性評価において重量変化が生じているが、これはＳｉＣ膜形成後の冷却時にＳｉＣ膜にヘアクラックが生じ、クラック部分から酸が浸透してＳｉ部分を浸食したためである。比較例５のシリコン単結晶（シリコンウエハ）は、耐食性評価において１７．００％重量減少した。
【００４２】
【発明の効果】
本発明によれば、耐薬品性などの耐食性に優れ、基材との結合力が高く熱衝撃性が良好であり、高比強度を有し、また膜表面の粗さが小さく仕上げ加工を省略することを可能とする炭化珪素質半導体製造装置用部材およびその製造方法を提供される。
【００４３】
本発明による炭化珪素質半導体製造装置用部材は、例えば、ガイドリング、サセプター、ライナーチューブ、プロセスチューブ、ウエハボート、ダミーウエハ、モニターウエハなどとして好適に使用することができる。ＳｉＣ膜表面の粗さが小さく仕上げ加工を省略することができるので、ダミーウエハとして適用する場合、ウエハと略同じ形状に成形したシリコン基材にＣＶＤ−ＳｉＣ膜を形成すればよく、きわめて有利である。
【図面の簡単な説明】
【図１】本発明におけるシリコン基材とＣＶＤ−ＳｉＣ膜との界面を示す顕微鏡写真である。
【図２】図１のＡ部拡大写真である。
【図３】図２のＢ部拡大写真である。
【図１】
0004556090.tif 000006
【図２】
0004556090.tif 000007
【図３】
0004556090.tif 000008